"a親水性基板;b前記基板上に配置された半相互貫入ポリマー網状組織層であって、前記網状組織層は、疎水性フッ素化架橋ポリマーおよび疎水性フッ素化エラストマーポリマーを含む半相互貫入ポリマー網状組織層を含む物品。前記エラストマーポリマーが、ペンダント疎水性フルオロアルキル側鎖基を有するスチレン-ブタジエン-スチレンまたはスチレン-イソプレン-スチレンのブロックコポリマーである、請求項1に記載の物品。前記ポリマー網状組織層が、10から100MPaの範囲の弾性率を有する、請求項1に記載の物品。前記ポリマー網状組織層が、20から40MPaの範囲の弾性率を有する、請求項1に記載の物品。a基板;b前記基板上に配置された半相互貫入ポリマー網状組織層の第1の層および第2の層を有する2層であって、前記第1の網状組織層は、疎水性フッ素化架橋ポリマーおよび疎水性フッ素化エラストマーポリマーを含み;前記第2の網状組織層は、架橋ポリマーおよびエラストマーポリマーを含む2層を含む物品。前記第1の網状組織層におけるエラストマーポリマーが、疎水性フルオロアルキル側鎖基を有するスチレン-ブタジエン-スチレンまたはスチレン-イソプレン-スチレンのブロックコポリマーであり、前記第2の網状組織層におけるエラストマーポリマーが、スチレン-ブタジエン-スチレンまたはスチレン-イソプレン-スチレンのブロックコポリマーである、請求項5に記載の物品。前記第1の網状組織層におけるエラストマーポリマーが、疎水性フルオロアルキル側鎖基を有するスチレン-ブタジエン-スチレンまたはスチレン-イソプレン-スチレンのブロックコポリマーであり、前記第2の網状組織層におけるエラストマーポリマーが、親水性ヒドロキシル側鎖基を有するスチレン-ブタジエン-スチレンまたはスチレン-イソプレン-スチレンのブロックコポリマーである、請求項5に記載の物品。前記第1の網状組織層が、前記基板に隣接している、請求項5に記載の物品。前記第2の網状組織層が、前記基板に隣接している、請求項5に記載の物品。前記第1の網状組織層および前記第2の網状組織層が、10から100MPaの範囲の弾性率を有する、請求項5に記載の物品。前記第1の網状組織層および前記第2の網状組織層が、20から40MPaの範囲の弾性率を有する、請求項5に記載の物品。前記物品が、印字要素である、請求項1に記載の物品。前記物品が、印字要素である、請求項5に記載の物品。対照的に、本発明は、基板上に堆積させた少なくとも1つのエラストマーポリマー層を含む物品であって、ポリマーは、光画像形成可能であり、かつ親水性インクによって差別的な濡れ性を与えるために疎水性フルオロアルキル側鎖基または親水性ヒドロキシル側鎖基のいずれかを有するように化学修飾されている、物品を対象とする。本発明は、a親水性基板;b基板上に配置された半相互貫入ポリマー網状組織層であって、網状組織層は、疎水性フッ素化架橋ポリマーおよび疎水性フッ素化エラストマーポリマーを含む半相互貫入ポリマー網状組織層を含む物品に関する。本発明はさらに、a基板;b基板上に配置された半相互貫入ポリマー網状組織層の第1の層および第2の層を有する2層であって、第1の網状組織層は、疎水性フッ素化架橋ポリマーおよび疎水性フッ素化エラストマーポリマーを含み;第2の網状組織層は、架橋ポリマーおよびエラストマーポリマーを含む2層を含む物品に関する。標準的な、画像形成および処理されたフレキソ印刷版では、プレートの最上のレリーフ形態と床面との間のステップ高さΔhは、典型的には約100~500ミクロンの範囲である。この寸法は、レリーフ形態の所望のサイズおよびこの印刷版に独特の他の特質に依存する。プレートが高解像度印刷用途すなわち、ミクロン範囲の印刷に使用されることが意図される場合、Δhの値は、プレートの非常に小さい形態サイズに匹敵するように減少させなければならない。典型的には、Δh対形態サイズの比は、最も高解像度の印刷方法に対して単一性の近くに収まる。残念なことに、Δhの減少は、プレートの機械的耐久性、および印刷される対象との良好な等角接触に必要とされるそのエラストマー性能を危うくする傾向がある。この制約に対する解決策の一つは、良好な機械的特性を与える熱-または光-架橋性エラストマー床部層と、パターンに配置された所望のレリーフ形態を含む、上に順次に堆積される薄い光画像形成可能なエラストマー層との両方を有する2層構築物の加工を含む。このように、2つの層の特性は、基板に隣接する底部層が最適印刷性能のためのプレートの弾性率を制御し、一方薄い上層Δhは、ほぼ所望の形態サイズであるはプレートの印刷解像度を最大化するように、それぞれ別個に最適化され得る。このように加工される2層プレートは、それらのビヒクルとして水または水性アルコールを用いる親水性インクによる差別的インキングのために設計され得る。ここで、印刷版は、可撓性支持体または基板層、および互いに対して異なる表面エネルギーを有するように化学的に設計された2つのさらなる架橋可能なエラストマー層を含む。これらのさらなる層の両方は、層の一方が疎水性フルオロアルキル側鎖基または親水性ヒドロキシル側鎖基で化学修飾されているエラストマーポリマー有する、エラストマー感光性ポリマー組成物を含む。代わりに、さらなる層の両方は、一層が疎水性フルオロアルキル側鎖基を備えたエラストマーポリマー層を含み、一方隣接する層は2つのエラストマー層間の表面エネルギーコントラストを最大化する親水性ヒドロキシル側鎖基を有するエラストマーポリマーを含むように、化学修飾され得る。より疎水性のフッ素化エラストマーは、2層印刷版の下層または光画像形成可能な上層のいずれかに存在し得る。フッ素含有層が上部にある場合、底部層は、親水性インクで選択的にインキングするグラビア様式。他方、フッ素修飾層が底部にある場合、上側の光画像形成層は、親水性インクが使用される場合選択的にインキングするフレキソ印刷様式。これらの場合のいずれにおいても、プレートの比較的より疎水性のフッ素化部分が親水性インクによって濡らされず、一方もう一方のより親水性の部分は、そのインクで濡らされるので、良好な印刷解像度が得られる。疎水性インクで選択的にインキングされ得るグラビアまたはフレキソ印刷の2層印刷版も、同様に加工され得る。この場合、2層プレートの両層も、架橋エラストマー感光性ポリマー組成物を含み、それらの層の一方も、親水性ヒドロキシル側鎖基で化学修飾されたエラストマーポリマーを含む。上層がヒドロキシル修飾エラストマーを含む場合、2層プレートの底部層は、疎水性インクで接触される場合に選択的にインキングするグラビア様式。反対に、親水性層が底部にある場合、プレートの上層は、疎水性インクが用いられる場合に選択的にインキングするフレキソ印刷様式。この場合もやはり、2層のプレートの比較的より親水性部分は疎水性インクで濡らされないが、プレートのもう一方のより疎水性部分はインクで濡らされるので、良好な印刷解像度が得られる。望まれる特定の用途に依存して、高解像度印刷版の目標解像度は、典型的には1~15ミクロンの範囲である。電子デバイスのオープンリール式印刷は、高解像度での個々の線およびスペースのパターニングを必要とする。特に、薄膜トランジスタのソース-ドレインレベルは、良好なトランジスタ性能に必要なチャネル長がわずか数ミクロンのオーダーであるので、とりわけ要求が厳しい。現在、入手できる材料および/または方法を用いてこれらのミクロン解像度で印刷することは不可能である。標準的な印刷版は、要求される解像度をほとんど有しない。対照的に、成型ポリジメチルシロキサンpolydimethylsiloxane:PDMS印刷版またはスタンプは、これらの解像度に達し得るが、機械的に脆弱で、一般にチオールを含有する液およびインクの印刷に限定される。本明細書で記載される2層プレートは、ポリスチレン-ブタジエン-スチレンまたはポリスチレン-イソプレン-スチレンエラストマーのような市販のブロックコポリマーから加工される。これらのエラストマーは、それらの表面濡れ挙動を変えるために疎水性フルオロアルキル側鎖基または親水性ヒドロキシル側鎖基のいずれかで化学修飾され得る機械的に強固な材料である。ソフトブタジエンまたはイソプレンセグメント内に存在するオレフィン2重結合は、化学修飾のための便利な部位として役立つ。化学修飾エラストマーは、より低分子の架橋可能なアクリレートまたはメタクリレートモノマーと混合またはブレンドされて、熱的または光化学的に架橋される場合に強固で、半相互貫入網状組織semi-interpenetratingnetworks:SIPNsを具備させる重合性組成物を与え得る。結果として生じるSIPN層は、それらの機械的挙動においてゴム状弾性であり、2層プレートにおける2つの機能層の少なくとも一方を形成し、機能層の少なくとも一方は、もう一方の層に比べてその表面エネルギーを変更するために化学修飾エラストマーを含む。このように形成されたSIPN層は、エタノール、水性アルコール混合物、トルエンおよびオルト-ジクロロベンゼンを含めて、標準的なインク処方物中に用いられる多くの溶媒および分散剤に対して化学的に耐性である。SIPN層は、10から100MPaメガパスカル、好ましくは20から40MPaの範囲の弾性率を有する。2層の2つの層が、SIPN層であり、かつ同じ化学成分の多くを含む場合、2つの隣接する層間の中間層の接着は維持される。ポリスチレン-ブタジエン-スチレンまたはポリスチレン-イソプレン-スチレンエラストマーに加えて、ブタジエンとアクリロニトリルとの様々なコポリマーおよび一部のネオプレンゴムを含めて、2層プレートにおいてポリマーSIPN層を形成するために、他の化学的に修飾可能なエラストマーポリマーおよびゴムも用いることができる。本発明の一実施形態は、印字要素として使用され得る物品である。この実施形態において、可撓性支持基板は、比較的に親水性であるように選択される。基板は、マイラーMylyarDuPontTeijinFilms社、Bristol、英国であってもよい。単一の比較的に疎水性のポリマー層が基板上に堆積される。ポリマー層は、スピンコーティング、バーコーティング、吹き付け、ディッピングまたは当業者に公知の同様のコーティング技術によって堆積され得る。ポリマー層は、別個の光画像形成性成分と一緒に、フルオロアルキル側鎖基で化学修飾されているスチレン-ブタジエン-スチレンまたはスチレン-イソプレン-スチレンのエラストマーブロックコポリマーを含む。適切な光画像形成性成分には、とりわけ光開始剤および/または光増感剤が含まれ得る。ポリマー層はまた、からなる群から選択されるモノマーならびにこれらの混合物のポリマーを含む。この実施形態において、基板は比較的に親水性であり、一方光画像形成ポリマー層は、一つにはスチレン-ブタジエン-スチレンまたはスチレン-イソプレン-スチレンのコポリマー骨格に化学結合したフルオロアルキル側鎖基の存在のために、疎水性である。別の実施形態は、印字要素として使用され得る物品である。この実施形態において、基板は、比較的に疎水性であるように選択される。基板は、プラズマ処理されたポリテトラフルオロエチレンまたは別のプラズマ処理されたフルオロポリマーであり得る。ポリマー層は、基板上に堆積される。ポリマー層は、別個の光画像形成性成分と一緒に、親水性側鎖基を有するように化学修飾されているスチレン-ブタジエン-スチレンまたはスチレン-イソプレン-スチレンのエラストマーブロックコポリマーを含む。適切な光画像形成性成分には、とりわけ光開始剤および/または光増感剤が含まれ得る。ポリマー層は、ヒドロキシル基またはカルボン酸基などの親水性置換基を場合によって有していてもよい非フッ素化メタアクリレートモノマーのポリマーをさらに含む。非フッ素化メタアクリレートモノマーは、トリメチロールプロパントリアクリレートtrimethylolpropanetriacrylate:TMPTA、エトキシル化トリメチロールプロパントリアクリレートethoxylatedtrimethylolpropanetriacrylate:TMPEOTAおよび/または1,12-ドデカンジオールジメタクリレートSartomerCD262であってもよい。この実施形態において、基板は疎水性であるが、一方光画像形成されたポリマー層は、スチレン-ブタジエン-スチレンまたはスチレン-イソプレン-スチレンのコポリマー骨格に化学結合したヒドロキシル側鎖基の存在のために比較的に親水性である。別の実施形態は、印字要素として使用され得る物品である。この実施形態において、基板は、コーティングされ得る任意の材料であり得る。第1のポリマー層は、基板上に堆積される。第1のポリマー層は、任意の公知のコーティング技術によって堆積されてもよい。第1のポリマー層は、疎水性フルオロアルキル側鎖基で化学修飾されているスチレン-ブタジエン-スチレンまたはスチレン-イソプレン-スチレンのエラストマーブロックコポリマーおよび別個の開始剤を含む。開始剤は、Irgacure登録商標9072-メチル-1-[4-メチルチオフェニル]-2-4-モルホリニル-1-プロパノンCibaSpecialtyChemicals社、Basel、スイス国であってもよい。第1のポリマー層は、からなる群から選択されるモノマーならびにこれらの混合物のポリマーをさらに含む。第2のポリマー層は、第1のポリマー層の上に堆積される。第2のポリマー層は、別個の光画像形成性成分と一緒に、親水性ヒドロキシル側鎖基を場合によって有するスチレン-ブタジエン-スチレンまたはスチレン-イソプレン-スチレンのエラストマーブロックコポリマーを含む。適切な光画像形成性成分には、とりわけ光開始剤および/または光増感剤が含まれ得る。第2の層は、親水性置換基を場合によって有する、非フッ素化アクリレートまたはメタクリレートの架橋性モノマーのポリマーをさらに含む。非フッ素化メタアクリレートモノマーは、トリメチロールプロパントリアクリレートTMPTA、エトキシル化トリメチロールプロパントリアクリレートTMPEOTAおよび/または1,12-ドデカンジオールジメタクリレートSartomerCD262であってもよい。この実施形態において、下側のポリマー層は、フルオロアルキル基の存在のために疎水性であるが、一方光画像形成された上側のポリマー層は比較的に親水性である。ある実施形態において、下側のポリマー層は、第1の網状組織層と特定され、基板に隣接しており、上側のポリマー層は、第2の網状組織層と特定される。別の実施形態は、印字要素として使用され得る物品である。この実施形態において、基板は、コーティングされ得る任意の材料であり得る。第1のポリマー層は、基板上に堆積される。第1のポリマー層は、任意の公知のコーティング技術によって堆積されてもよい。第1のポリマー層は、親水性ヒドロキシル側鎖基を場合によって有するスチレン-ブタジエン-スチレンまたはスチレン-イソプレン-スチレンのエラストマーブロックコポリマーおよび別個の開始剤を含む。開始剤は、Irgacure登録商標907CibaSpecialtyChemicals社、Basel、スイス国であってもよい。第1のポリマー層はまた、非フッ素化アクリレートまたはメタクリレート架橋性モノマーのポリマーを含む。非フッ素化メタアクリレートモノマーは、トリメチロールプロパントリアクリレートTMPTA、エトキシル化トリメチロールプロパントリアクリレートTMPEOTAおよび/または1,12-ドデカンジオールジメタクリレートSartomerCD262であってもよい。第2のポリマー層は、第1のポリマー層の上に堆積される。第2のポリマー層は、光画像形成性成分と一緒に、疎水性フルオロアルキル側鎖基で化学修飾されているスチレン-ブタジエン-スチレンまたはスチレン-イソプレン-スチレンのエラストマーブロックコポリマーを含む。適切な光画像形成性成分には、とりわけ光開始剤および/または光増感剤が含まれ得る。第2のポリマー層は、からなる群から選択されるモノマーならびにこれらの混合物のポリマーをさらに含む。この実施形態において、下側のポリマー層は比較的に親水性であるが、一方光画像形成された上側のポリマー層は、フルオロアルキル基の存在のために比較的に疎水性である。本発明の第5の実施形態は、印字要素として使用され得る物品である。この実施形態において、基板は、コーティングされ得る任意の材料であり得る。第1のポリマー層は、基板上に堆積される。第1のポリマー層は、任意の公知のコーティング技術によって堆積され得る。第1のポリマーは、スチレン-ブタジエン-スチレンまたはスチレン-イソプレン-スチレンのエラストマーブロックコポリマーおよび別個の開始剤を含む。開始剤は、Irgacure登録商標907CibaSpecialtyChemicals社、Basel、スイス国であってもよい。第1のポリマー層はまた、非フッ素化アクリレートまたはメタクリレート架橋性モノマーのポリマーを含む。非フッ素化メタアクリレートモノマーは、トリメチロールプロパントリアクリレートTMPTA、エトキシル化トリメチロールプロパントリアクリレートTMPEOTAおよび/または1,12-ドデカンジオールジメタクリレートSartomerCD262であってもよい。第2のポリマー層は、第1のポリマー層の上に堆積される。第2のポリマー層は、光画像形成性成分と一緒に、疎水性フルオロアルキル側鎖基で化学修飾されているスチレン-ブタジエン-スチレンまたはスチレン-イソプレン-スチレンのエラストマーブロックコポリマーを含む。適切な光画像形成性成分には、とりわけ光開始剤および/または光増感剤が含まれ得る。第2のポリマー層は、からなる群から選択されるモノマーならびにこれらの混合物のポリマーをさらに含む。この実施形態において、下側のポリマー層は比較的に親水性であるが、一方光画像形成された上側のポリマー層は、フルオロアルキル基の存在のために比較的に疎水性である。本発明の第6の実施形態は、印字要素として使用され得る物品である。この実施形態において、基板は、コーティングされ得る任意の材料であり得る。第1のポリマー層は基板上に堆積される。第1のポリマー層は、任意の公知のコーティング技術によって堆積され得る。第1のポリマー層は、スチレン-ブタジエン-スチレンまたはスチレン-イソプレン-スチレンのエラストマーブロックコポリマーおよび別個の開始剤を含む。開始剤は、Irgacure登録商標907CibaSpecialtyChemicals社、Basel、スイス国であってもよい。第1のポリマー層はまた、非フッ素化アクリレートまたはメタクリレート架橋性モノマーのポリマーを含む。非フッ素化メタアクリレートモノマーは、トリメチロールプロパントリアクリレートTMPTA、エトキシル化トリメチロールプロパントリアクリレートTMPEOTAおよび/または1,12-ドデカンジオールジメタクリレートSartomerCD262であってもよい。第2のポリマー層は、第1のポリマー層の上に堆積される。第2のポリマー層は、光画像形成性成分と一緒に、親水性ヒドロキシル側鎖基で化学修飾されているスチレン-ブタジエン-スチレンまたはスチレン-イソプレン-スチレンのエラストマーブロックコポリマーを含む。適切な光画像形成性成分には、とりわけ光開始剤および/または光増感剤が含まれ得る。第2のポリマー層はまた、非フッ素化アクリレートまたはメタクリレート架橋性モノマーのポリマーを含む。非フッ素化メタアクリレートモノマーは、トリメチロールプロパントリアクリレートTMPTA、エトキシル化トリメチロールプロパントリアクリレートTMPEOTAおよび/または1,12-ドデカンジオールジメタクリレートSartomerCD262であってもよい。この実施形態において、下側のポリマー層は比較的に疎水性であるが、一方光画像形成された上側のポリマー層は、スチレン-ブタジエン-スチレンまたはスチレン-イソプレン-スチレンコポリマーの骨格に化学結合したヒドロキシル側鎖基の存在ために、比較的に親水性である。本発明はまた、印字要素を製造する方法である。一実施形態において、基板が与えられる。基板は、Melinex登録商標ST504DuPontTeijinFilms社、Bristol、英国であってもよい。この方法における次の工程は、基板上に層を堆積されることである。層は、任意の公知のコーティング技術によって堆積され得る。層は、疎水性フルオロアルキル側鎖基を有するスチレン-ブタジエン-スチレンまたはスチレン-イソプレン-スチレンのブロックコポリマー、光開始剤、およびからなる群から選択されるフッ素化架橋性モノマーならびにこれらの混合物を含む。光開始剤は、Irgacure登録商標907CibaSpecialtyChemicals社、Basel、スイス国であってもよい。この方法における次の工程は、画像を層中に照射し、次いで、さらされた画像から非照射で非架橋の部分を溶解する現像液に照射された層をさらすことによって、照射された画像を現像することである。第2の方法の実施形態において、基板が与えられる。基板は、プラズマ処理されたポリテトラフルオロエチレンまたは別のプラズマ処理されたフルオロポリマーであってもよい。この方法における次の工程は、基板上に層を堆積させることである。層は、任意の公知のコーティング技術によって堆積され得る。層は、親水性ヒドロキシル側鎖基で化学修飾されたスチレン-ブタジエン-スチレンまたはスチレン-イソプレン-スチレンのブロックコポリマー、光開始剤、および非フッ素化架橋性アクリレートまたはメタクリレートのモノマーを含む。非フッ素化メタアクリレートモノマーは、TMPTA、TMPEOTAおよび/またはSartomerCD262であってもよい。光開始剤は、Irgacure登録商標907CibaSpecialtyChemicals社、Basel、スイス国であってもよい。この方法における次の工程は、画像を層中に照射し、次いで、さらされた画像から非照射で非架橋の部分を溶解させる現像液に照射された層をさらすことによって、照射された画像を現像することである。第3の方法の実施形態において、基板が与えられる。基板は、Melinex登録商標ST504DuPontTeijinFilms社、Bristol、英国であってもよい。この方法における次の工程は、基板上に第1の層を堆積させることである。第1の層は、任意の公知のコーティング技術によって堆積され得る。第1の層は、疎水性フルオロアルキル側鎖を有するスチレン-ブタジエン-スチレンまたはスチレン-イソプレン-スチレンのブロックコポリマー、開始剤、ならびにからなる群から選択されるフッ素化モノマーならびにこれらの混合物を含む。開始剤は、ジ4-tert-ブチルシクロヘキシルパーオキシジカーボネート、Perkadox登録商標16AkzoNobelまたはIrgacure登録商標907CibaSpecialtyChemicals社、Basel、スイス国であってもよい。この方法における次の工程は、第1の層を架橋させることである。架橋工程は、熱的であってもよく、または開始剤が光開始剤である場合、架橋工程は、フラッド照射によってもよい。この方法の次の工程において、第2の層が第1のポリマー層の上に堆積される。第2の層は、任意の公知のコーティング技術によって堆積され得る。第2の層は、親水性ヒドロキシル側鎖基を場合によって有する、スチレン-ブタジエン-スチレンまたはスチレン-イソプレン-スチレンのブロックコポリマー、光開始剤、および非フッ素化架橋性アクリレートまたはメタクリレートモノマーを含む。非フッ素化メタアクリレートモノマーは、TMPTA、TMPEOTAおよび/またはSartomerCD262であってもよい。光開始剤は、Irgacure登録商標907CibaSpecialtyChemicals社、Basel、スイス国であってもよい。この方法におけるその後の工程は、第2の層中に画像を照射することである。次の工程は、さらされた画像から非照射で非架橋の部分を溶解させる現像液に第2のポリマー層をさらすことによって、照射された画像を現像することである。第4の方法の実施形態において、基板が与えられる。基板は、Melinex登録商標ST504DuPontTeijinFilms社、Bristol、英国であってもよい。この方法における次の工程は、基板上に第1の層を堆積させることである。第1の層は、任意の公知のコーティング技術によって堆積され得る。第1の層は、親水性ヒドロキシル側鎖基を場合によって有する、スチレン-ブタジエン-スチレンまたはスチレン-イソプレン-スチレンのブロックコポリマー、開始剤、および非フッ素化架橋性アクリレートまたはメタクリレートモノマーを含む。非フッ素化メタアクリレートモノマーは、TMPTA、TMPEOTAおよび/またはSartomerCD262であってもよい。開始剤は、ジ4-tert-ブチルシクロヘキシルパーオキシジカーボネート、Perkadox登録商標16AkzoNobelまたはIrgacure登録商標907CibaSpecialtyChemicals社、Basel、スイス国であってもよい。この方法における次の工程は、第1の層を架橋させることである。架橋工程は、熱的であってもよく、または開始剤が光開始剤である場合、架橋工程は、フラッド照射によってもよい。この方法の次の工程において、第2の層が第1のポリマー層の上に堆積される。第2の層は、任意の公知のコーティング技術によって堆積され得る。第2の層は、疎水性フルオロアルキル側鎖を有するスチレン-ブタジエン-スチレンまたはスチレン-イソプレン-スチレンのブロックコポリマー、光開始剤、ならびにからなる群から選択されるフッ素化モノマーならびにこれらの混合物を含む。光開始剤は、Irgacure登録商標907CibaSpecialtyChemicals社、Basel、スイス国であってもよい。この方法におけるその後の工程は、第2の層中に画像を照射することであり;照射が第2の層で行われる場合、画像形成された架橋ポリマーパターンが形成され、第2の層の部分が照射されない場合、非架橋ポリマーパターンが形成される。次の工程は、画像の非照射で非架橋部分を溶解させる現像液で第2のポリマー層を現像することである。第5の方法の実施形態において、基板が与えられる。基板は、Melinex登録商標ST504DuPontTeijinFilms社、Bristol、英国であってもよい。この方法における次の工程は、基板上に第1の層を堆積させることである。第1の層は、任意の公知のコーティング技術によって堆積され得る。第1の層は、スチレン-ブタジエン-スチレンまたはスチレン-イソプレン-スチレンのブロックコポリマー、開始剤、および非フッ素化架橋性アクリレートまたはメタクリレートモノマーを含む。非フッ素化メタアクリレートモノマーは、TMPTA、TMPEOTAおよび/またはSartomerCD262であってもよい。開始剤は、ジ4-tert-ブチルシクロヘキシルパーオキシジカーボネート、Perkadox登録商標16AkzoNobelまたはIrgacure登録商標907CibaSpecialtyChemicals社、Basel、スイス国であってもよい。この方法における次の工程は、第1の層を架橋させることである。架橋工程は、熱的であってもよく、または開始剤が光開始剤である場合、架橋工程は、フラッド照射によってもよい。この方法の次の工程において、第2の層が、第1のポリマー層の上に堆積される。第2のポリマー層は、任意の公知のコーティング技術によって堆積され得る。第2の層は、疎水性フルオロアルキル側鎖を有するスチレン-ブタジエン-スチレンまたはスチレン-イソプレン-スチレンのブロックコポリマー、光開始剤、ならびにからなる群から選択されるフッ素化モノマーならびにこれらの混合物を含む。光開始剤は、Irgacure登録商標907CibaSpecialtyChemicals社、Basel、スイス国であってもよい。この方法におけるその後の工程は、第2の層中に画像を照射することである。次の工程は、さらされた画像から非照射で非架橋部分を溶解させる現像液に第2のポリマー層をさらすことによって、照射された画像を現像することである。第6の方法の実施形態において、基板が与えられる。基板は、Melinex登録商標ST504DuPontTeijinFilms社、Bristol、英国であってもよい。この方法における次の工程は、基板上に第1の層を堆積させることである。第1の層は、任意の公知のコーティング技術によって堆積され得る。第1の層は、スチレン-ブタジエン-スチレンまたはスチレン-イソプレン-スチレンのブロックコポリマー、開始剤、および非フッ素化架橋性アクリレートまたはメタクリレートモノマーを含む。非フッ素化メタアクリレートモノマーは、TMPTA、TMPEOTAおよび/またはSartomerCD262であってもよい。開始剤は、ジ4-tert-ブチルシクロヘキシルパーオキシジカーボネート、Perkadox登録商標16AkzoNobelまたはIrgacure登録商標907CibaSpecialtyChemicals社、Basel、スイス国であってもよい。この方法における次の工程は、第1の層を架橋させることである。架橋工程は、熱的であってもよく、または開始剤が光開始剤である場合、架橋工程は、フラッド照射によってもよい。この方法の次の工程において、第2の層が、第1のポリマー層の上に堆積される。第2のポリマー層は、任意の公知のコーティング技術によって堆積され得る。第2の層は、親水性ヒドロキシル側鎖基を有するスチレン-ブタジエン-スチレンまたはスチレン-イソプレン-スチレンのブロックコポリマー、光開始剤、および非フッ素化架橋性アクリレートまたはメタクリレートモノマーを含む。非フッ素化メタアクリレートモノマーは、TMPTA、TMPEOTAおよび/またはSartomerCD262であってもよい。光開始剤は、Irgacure登録商標907CibaSpecialtyChemicals社、Basel、スイス国であってもよい。この方法におけるその後の工程は、第2の層中に画像を照射することである。次の工程は、さらされた画像から非照射で非架橋部分を溶解させる現像液に第2のポリマー層をさらすことによって、照射された画像を現像することである。実施例110ヒドロキシル化スチレン-ブタジエン-スチレンコポリマーSBS-OHの調製:無水テトラヒドロフラン500mLに溶解させたKratonD1184KSBSブロックコポリマーKratonPolymersLLC社、Houston、テキサス州26.0g、0.337molの反応性2重結合の溶液をアルゴンで12時間パージし、次いで、テトラヒドロフラン中9-ボラビシクロ-[3.3.1]ノナンの0.50M溶液68mL、0.034molで滴下処理した。添加が終了後直ちに、反応混合物をアルゴン下で24時間加熱還流させ、次いで、氷浴で0°Cに冷却した。次に、反応混合物を6N水酸化ナトリウム溶液7.3mLで処理し、続いて、過酸化水素の30水溶液15mLをゆっくり添加し、次いで、さらに24時間加熱還流させた。得られた混合物を真空中で濃縮し、粗ポリマー固体を得て、これをテトラヒドロフラン100mL中に再溶解させた。テトラヒドロフラン溶液を水500mL中に注ぎ入れることによって、ポリマー生成物を再度単離した。2回のさらなるテトラヒドロフラン-水の溶解-沈殿工程を用いて、所望の生成物を精製形態で得た。次いで、コポリマーを真空中40°Cで48時間乾燥させて、白色のエラストマー固体を得た。この生成物をアルゴン雰囲気下暗所に保存した。FTIRによる生成物の分析により、コポリマーの骨格内のヒドロキシル基の取り込みと一致する3329cm-1近くに中心があるブロードピークが明らかになった。実施例210フルオロアルキル化スチレン-ブタジエン-スチレンコポリマーSBS-Fの調製:無水テトラヒドロフラン250mLに溶解させた10ヒドロキシル化SBSコポリマー3.5g、4.5mmolの反応性OH基の溶液を最初にピリジン0.72g、9.1mmol、続いて、ペンタデカフルオロオクタノイルクロライド2.08g、4.81mmolで処理した。得られた溶液をアルゴン下室温で1時間撹拌し、次いで、さらに24時間穏やかに加熱還流させた。反応混合物を水500mL中に注ぎ入れ、直ちに白色沈殿物を得た。粗生成物をテトラヒドロフラン200mL中に再溶解させ、次いで、水中に再沈殿させた。2回のさらなるテトラヒドロフラン-水の溶解-沈殿工程を用いて、所望の生成物を精製形態で得た。次いで、フルオロアルキル化コポリマーを真空中40°Cで48時間乾燥させて、白色のエラストマー固体を得た。この生成物をアルゴン雰囲気下で暗所に保存した。FTIRによる生成物の分析により、コポリマーの骨格内の反応性ヒドロキシル基のエステル化と一致する3329cm-1近くに中心があるブロードピークの不存在が明らかになった。1780cm-1近くのさらなるシグナルエステルカルボニル伸縮も認められた。実施例3この実施例は、コポリマーを薄膜形態で調べた場合、スチレン-ブタジエン-スチレンコポリマーの化学修飾がそれらの表面濡れ特性にどのように影響したかを例証する。実施例1で記載したヒドロキシル化生成物SBS-OHおよび実施例2で記載したフルオロアルキル化生成物SBS-Fと一緒の、未修飾スチレン-ブタジエン-スチレンコポリマーstyrene-butadiene-styrenecopolymer:SBSを、それぞれメチルイソブチルケトン中に溶解させて、10重量パーセント濃度で3つの別個の溶液を得た。次いで、それぞれの溶液を清浄ガラススライド上に1000RPMで60秒間スピンコーティングした。得られたエラストマー膜を真空オーブン中で室温で24時間乾燥させた。次いで、3つの膜の表面濡れ特性を、ASTProducts社Billerica、マサチューセッツ州により製造されたVCA2500xe装置を用いて動的接触角測定によって、評価した。蒸留水を濡れ性流体として用いた。表1に与えたこれらの結果は、SBS膜の濡れ特性が、化学修飾プロセスによって強く影響され、フルオロアルキル化コポリマーSBS-Fは、最も疎水性の表面を示し、ヒドロキシル化コポリマーSBS-OHは、最も親水性の表面を示した。未修飾KratonSBSコポリマーは、2種類の化学修飾されたSBSコポリマーによって示されるものの間で中間である濡れ挙動を有した。実施例4以下の実施例は、フレキソ様式で運転する2層プレートの所望の部分のみを選択的にインキングする能力を例証する上部層は親水性インクにより濡らされるが、一方底部層は同様には濡らされない。2層印刷版は、ST504MelinexベースDuPontTeijinFilms社、Bristol、英国のクリーンシートのアクリル側に加工した。ベースは、メタノールすすぎ洗い、続いて、順次にDI水およびイソプロピルアルコールのすすぎ洗いで清浄にした。DI水による最終のすすぎ洗い後、高圧窒素ガンを用いてベースを完全に乾燥させた。2つの異なる化学修飾SBSコポリマーを含有する2つの別個の処方物組成物Aおよび組成物Bを室温で一晩混合し、次いで、1.5umのGMFフィルターを通してろ過した。組成物A:78.5重量の10フルオロアルキル化SBSコポリマーメチルイソブチルケトンに10重量パーセントで溶解させた14重量のフッ素化ジメタクリレート:5重量のペンタフルオロスチレン2重量のグリシジルメタクリレート0.5重量のIgracure907組成物B:78.5重量の10ヒドロキシル化SBSコポリマーメチルイソブチルケトンに10重量パーセントで溶解させた11重量のCD2624重量のTMPEOTA4重量のTMPTA2重量のグリシジルメタクリレート0.5重量のIrgacure907組成物Aを有する底部層を、Melinexベース上に1000RPMで60秒間スピンコーティングした。スピンコーティング処理が終了後、コーティングされた基板を窒素雰囲気下で10分間OAI345nmi-linerでフラッド露光して、膜を架橋させた。組成物Bを有する第2の層を、架橋された底部層上に1000RPMで60秒間スピンコーティングした。新たにコーティングされた層を、窒素雰囲気中で2分間乾燥させ、次いで、クリアフィールドフォトマスクを通してi-linerに345nmで65秒間露光した。上層をメチルイソブチルケトン中で2分間現像し、その時間の間に膜の非露光領域を溶解させて取り除いた。高圧窒素ガンを用いることによって、パターン化した上層を完全に乾燥させた。得られた2層プレートを、エタノールで1:5に希釈したAgナノインクDGP40AdvancedNanoProducts社、ソウル、韓国で濡らした。そのインクをプレート上に1000RPMでスピンコーティングした。次いで、インキングされたプレートを光学顕微鏡で観察し、インキングされた、およびインキングされなかった部分を決定した。結果は、親水性銀インク処方物による差別的な濡れ性を示し、インクは、2層プレートのより親水性で上側の部分に存在した。組成物Aを有する底部層を調製するために用いたフッ素化ジメタクリレートを、以下のとおりに合成した:テトラヒドロフラン150mL中1H,1H,9H,9H-パーフルオロ-1,9-ノナンジオール19.1g、46.3mmolおよび無水メタクリル酸57.1g、370mmolの溶液を、酢酸ナトリウム0.20gおよび4-メトキシフェノール100ppmで処理した。得られた混合物を乾燥空気雰囲気下で48時間加熱還流させ、次いで、室温に冷却した。テトラヒドロフラン溶媒を減圧下で慎重に除去した。次に、残存した濃縮反応混合物をエチルエーテル200mLで希釈し、得られた溶液を2炭酸ナトリウム水溶液200mLとともに数時間迅速に撹拌して、過剰の無水メタクリル酸反応剤を加水分解させた。有機相を分離し、次いで、2炭酸ナトリウム100mL、水3×100mLおよびブライン50mLで順次に洗浄した。有機相を無水硫酸ナトリウム上で乾燥させ、4-メトキシフェノール100ppmで処理し、次いで、真空中で濃縮して、透明な半粘性油を91収率で得た。FTIRによる生成物の分析により、3400cm-1近くのOH伸縮の不存在ならびに1742cm-1エステルカルボニルおよび1638cm-1メタクリレート2重結合での新たなシグナルの存在が明らかとなった。プロトンNMRCDCl3分光法により、6.2および5.8ppmメタクリレート2重結合および1.9ppmメタクリレートメチル基の近くに現れる共鳴によって生成物中の末端メタクリレート基の存在が確認された。理論的なフッ素対炭素の比=0.82。実施例5以下の実施例は、グラビア様式底部層は親水性インクで濡らされるが、一方上部層は濡らされないで運転する2層プレートの所望の部分のみを選択的にインキングする能力を例証する。2層印刷版は、ST504MelinexベースDuPontTeijinFilms社、Bristol、英国のクリーンシートのアクリル側に加工した。ベースを、メタノールすすぎ洗い、続いて、順次のDI水およびイソプロピルアルコールのすすぎ洗いによって清浄にした。DI水による最終のすすぎ洗い後、高圧窒素ガンを用いてベースを完全に乾燥させた。異なるSBSコポリマーを含有する2つの別個の処方物組成物Aおよび組成物Bを室温で一晩混合し、次いで、1.5umのGMFフィルターを通してろ過した。組成物A:73.5重量のKratonDKX222CSSBSコポリマーメチルイソブチルケトンに10重量パーセントで溶解させた19.5重量のTMPEOTA2重量のグリシジルメタクリレート5重量のPerkadox16組成物B:80.5重量の10フルオロアルキル化SBSコポリマーメチルイソブチルケトンに10重量で溶解させた14重量のフッ素化ジメタクリレート5重量のペンタフルオロスチレン0.5重量のIrgacure907組成物Aを有する底部層を、Melinexベース上にバーコーティングした。コーティング厚さは10ミクロンに近かった。溶媒を蒸発させた後、コーティングされた基板を、軽度の窒素パージとともに真空下で熱的に架橋させた。次いで、組成物Bを有する第2の層を、架橋された底部層上に1000RPMで60秒間スピンコーティングした。新たにコーティングされた層を窒素雰囲気中で2分間乾燥させ、次いで、クリアフィールドフォトマスクを通してi-linerに345nmで65秒間露光した。上層をメチルイソブチルケトン中で2分間現像し、その時間の間に膜の非露光領域を溶解させて取り除いた。パターン化された上層を、高圧窒素ガンを用いて完全に乾燥させた。得られた2層プレートを、エタノールで1:5に希釈したAgナノインクDGP40AdvancedNanoProducts社、ソウル、韓国で濡らした。そのインクをプレート上に1000RPMでスピンコーティングした。次いで、インキングされたプレートを光学顕微鏡で観察し、インキングされた、およびインキングされなかった部分を決定した。結果は、親水性銀インク処方物による差別的濡れを示し、インクはプレートの凹んだ形態にもっぱら存在した。2層プレートのより疎水性で上側のフルオロアルキル化SBS層上にインクは認められなかった。"